(57)【要約】【課題】中間転写ベルトの表面層の材料塗料の塗膜を均一に乾燥させる。【解決手段】無端状の基材層のベルトの上に表面層の材料塗料を塗布して当該材料塗料の塗膜を形成し、これを加熱により乾燥した後に当該塗膜中のラジカル重合性モノマーの光ラジカル重合によって硬化させて表面層を作製する中間転写ベルトの製造において、上記基材層のベルトを張設する二以上のローラのうちの少なくとも一つの内部に、当該ローラを内側から加熱する加熱装置を配置し、当該加熱装置によるローラの加熱によって上記塗膜を乾燥させる。【選択図】図１
2018045169.tif 000002
【特許請求の範囲】
【請求項１】
基材層とその上に配置される表面層とを有する無端状の中間転写ベルトを製造するための装置であり、
回転駆動可能な一以上のローラを含む、無端状の基材層のベルトを張設するための二以上のローラと、
前記二以上のローラの一つを加熱するための加熱装置と、を有し、
前記加熱装置は、加熱すべき前記ローラの内側に配置されている、中間転写ベルトの製造装置。
【請求項２】
前記加熱装置は、誘導加熱によって前記ローラを加熱するための誘導加熱装置である、請求項１に記載の中間転写ベルトの製造装置。
【請求項３】
前記二以上のローラは、その外周面に樹脂層を有する、請求項１または２に記載の中間転写ベルトの製造装置。
【請求項４】
前記二以上のローラの径は、６０ｍｍ以上である、請求項１〜３のいずれか一項に記載の中間転写ベルトの製造装置。
【請求項５】
基材層とその上に配置される表面層とを有する無端状の中間転写ベルトを製造する方法であって、
表面には表面層の材料塗料の塗膜を有し、回転駆動可能な一以上のローラを含む二以上のローラで張設されかつ無端軌道上を移動する無端状の基材層のベルトの前記塗膜を、前記ローラの一つの内側に配置されている加熱装置によって前記ローラを加熱することで加熱、乾燥する、中間転写ベルトの製造方法。
【請求項６】
誘導加熱によって前記ローラを加熱する、請求項５に記載の中間転写ベルトの製造方法。
【請求項７】
前記基材層に、結晶性樹脂で構成されている基材層を用いる、請求項５または６に記載の中間転写ベルトの製造方法。
【請求項８】
前記材料塗料には、１分子中に２個以上の（メタ）アクリロイルオキシ基を有するラジカル重合性モノマーで構成されている塗料を用いる、請求項５〜７のいずれか一項に記載の中間転写ベルトの製造方法。
【請求項９】
前記塗膜の厚さが、硬化後の厚さで２．０〜５．０μｍとなる厚さである、請求項５〜８のいずれか一項に記載の中間転写ベルトの製造方法。
【請求項１０】
前記二以上のローラには、その外周面に樹脂層を有するローラを用いる、請求項５〜９のいずれか一項に記載の中間転写ベルトの製造方法。
【請求項１１】
前記二以上のローラには、その径が６０ｍｍ以上のローラを用いる、請求項５〜１０のいずれか一項に記載の中間転写ベルトの製造方法。
【発明の詳細な説明】
【技術分野】
【０００１】
本発明は、中間転写ベルトの製造装置および製造方法に関する。
【背景技術】
【０００２】
フルカラー画像用の画像形成装置では、通常、感光体で形成されたトナー画像は、中間転写体に一次転写され、次いで普通紙などの記録媒体に二次転写される。中間転写体には、無端状のベルト（中間転写ベルト）が知られており、当該中間転写ベルトは、例えば、樹脂製の基材層と、当該基材層上に配置されている光硬化性樹脂製の表面層とを有する。このような中間転写ベルトは、無端形状の基材層のベルトの表面に、光硬化性樹脂のモノマーを含有する表面層の材料塗料を塗布し、形成された塗膜を加熱乾燥し、そして当該塗膜に活性光線を照射して光重合させることによって製造される。
【０００３】
上記塗膜の乾燥に、熱風加熱や電熱ヒータによる加熱などの公知の加熱乾燥方法を採用した場合では、加熱効率が低く、上記塗膜に熱が伝わりにくい。このため、上記塗膜における加熱されている部分内で温度差が生じ、塗膜中に残留する溶剤の除去が不均一になることがある。このような塗膜中の残留溶剤は、その後のモノマーの光重合反応を阻害する作用を呈する。このため、表面層の表面硬度の面方向におけるばらつきを生じ、そのような中間転写ベルトを画像形成装置に適用すると、耐久使用に伴う偏摩耗が生じることがあり、その結果、画像不良が発生することがある。
【０００４】
公知の加熱乾燥方法の中でも、誘導コイルにおける誘導加熱方法は、高い加熱効率での加熱が可能である。そして、このような誘導加熱方法を利用する中間転写ベルトの製造技術には、磁性体を含有するローラを含む複数のローラで張設されて回転駆動する無端状の型ベルト上に塗布された樹脂材料の塗膜を、上記磁性体を含有するローラの近傍に配置された誘導加熱装置によって当該ローラを加熱し、このローラを介して上記塗膜を加熱、固化する方法が知られている（例えば、特許文献１参照）。
【先行技術文献】
【特許文献】
【０００５】
【特許文献１】特開２０１２−１１６０１５号公報
【発明の概要】
【発明が解決しようとする課題】
【０００６】
上記のような誘導加熱によって加熱されるローラを介する塗膜の加熱は、誘導加熱装置によるローラの加熱効率が高く、また、塗膜は、ローラにおける基材層ベルトが当接する部分の全体から加熱されるため、熱風加熱や電熱ヒータによる加熱に比べると、上記塗膜を均一に加熱、乾燥させることが可能である。しかしながら、上記ローラを外側から誘導加熱装置によって加熱する場合では、上記塗膜が当接する上記ローラにおける熱の伝わり方が均一にはならないため、上記ローラにおける上記塗膜が当接する部分内での温度のばらつきがわずかながら生じることがある。
【０００７】
このように、従来からの技術には、中間転写ベルトの表面層の材料塗料の塗膜を均一に乾燥させる観点から、検討の余地が残されている。
【０００８】
本発明は、中間転写ベルトの表面層の材料塗料の塗膜を均一に乾燥させることが可能な技術を提供することを課題とする。
【課題を解決するための手段】
【０００９】
上記の課題を解決するための一手段として、本発明は、基材層とその上に配置される表面層とを有する無端状の中間転写ベルトを製造するための装置であり、回転駆動可能な一以上のローラを含む、無端状の基材層のベルトを張設するための二以上のローラと、上記二以上のローラの一つを加熱するための加熱装置とを有し、上記加熱装置は、加熱すべき上記ローラの内側に配置されている中間転写ベルトの製造装置、を提供する。
【００１０】
また、上記の課題を解決するための他の手段として、本発明は、基材層とその上に配置される表面層とを有する無端状の中間転写ベルトを製造する方法であって、表面には表面層の材料塗料の塗膜を有し、回転駆動可能な一以上のローラを含む二以上のローラで張設されかつ無端軌道上を移動する無端状の基材層のベルトの上記塗膜を、上記ローラの一つの内側に配置されている加熱装置によって上記ローラを加熱することで加熱、乾燥する中間転写ベルトの製造方法、を提供する。
【発明の効果】
【００１１】
本発明によれば、無端状の基材層のベルトを張設するローラのうちの一つのローラが均一に加熱されるので、中間転写ベルトの表面層の材料塗料の塗膜を均一に乾燥させることができる。
【図面の簡単な説明】
【００１２】
【図１】本発明の一実施の形態における中間転写ベルトの製造装置の構成を概略的に示す図である。
【図２】上記製造装置における、誘導加熱装置を内蔵するローラの構成を概略的に示す図である。
【図３】本発明で得られる中間転写ベルトを有する画像形成装置の一例の構成を概略的に示す図である。
【発明を実施するための形態】
【００１３】
以下、本発明の実施の形態について説明する。
本実施の形態に係る中間転写ベルトの製造装置は、基材層とその上に配置される表面層とを有する無端状の中間転写ベルトを製造するための装置であり、より詳しくは、基材層上に配置された表面層の材料塗料の塗膜を乾燥させるための装置である。上記製造装置は、二以上のローラと加熱装置とを有する。
【００１４】
上記二以上のローラは、無端状の基材層のベルトを張設するためのローラである。当該二以上のローラは、無端状の基材層のベルトを張設することが可能であれば、すなわち、当該ベルトが張られた状態で当該ベルトの無端形状の内側の二箇所以上で当該ベルトを支持することが可能であればよい。上記ベルトを張設するローラの数は、通常は二本であるが、上記ベルトにおけるローラに当接する部分の面積が、上記塗膜の乾燥にとって十分に大きい範囲において、三本以上であってもよい。
【００１５】
また上記二以上のローラは、その全てが回転駆動可能なローラであってもよいし、少なくとも一本が回転駆動可能であり、その他が従動して回転するローラであってもよい。回転駆動可能なローラとは、例えば、駆動装置に対してどの動力がローラの回転運動として伝達されるように接続されているローラである。また、上記ローラの回転は、当該ローラの回転軸（中心軸）を中心として、上記ローラそのものが回転してもよいし、上記ローラの外周面を構成する円筒状のスリーブがローラ本体に対して回転してもよい。
【００１６】
上記ローラの材質は、高効率の加熱を実現する観点から熱損失が小さい材質であることが好ましい。また、後述の誘導加熱装置を用いる場合には、電磁誘導により磁束が発生する材質（例えば磁性体）であることが好ましい。
【００１７】
また、上記二以上のローラの大きさは、中間転写ベルトの所期の物性が得られる範囲において、適宜に決めることが可能である。たとえば、上記ローラの径は、ローラに当接した上記ベルトに対して十分な加熱面積を確保する観点、加熱されたローラの熱を基材層に均一に伝達させる観点、および、上記ローラに張設される上記ベルトにおける上記ローラの周方向への過度の変形またはそれによる変性（例えば、加熱による基材層の屈曲性の低下に起因するクリープの発生）を防止する観点から、６０ｍｍ以上であることが好ましく、８０ｍｍ以上であることがより好ましい。上記ローラの径は、無端状の上記ベルトを張設可能な範囲において適宜に決めることが可能である。
【００１８】
また、上記二以上のローラは、上記ベルトを張設するのに好適な構成をさらに有していてもよい。たとえば、上記二以上のローラは、当該ローラにおける上記ベルトが当接する外周面部に当該ベルトに対する滑り止めが施されていてもよい。より具体的には、上記二以上のローラは、その外周面に樹脂層をさらに有していてもよい。当該樹脂層は、上記ベルトを張設するローラのうちの一部のローラに配置されていてもよいし、全てのローラに配置されていてもよい。
【００１９】
上記樹脂層の樹脂の例には、ポリエステル、ポリエチレン、ポリプロピレンおよびシリコーンゴムが含まれる。上記樹脂は、当該樹脂層に対する所期の目的から適宜に決めることができる。たとえは、耐久性の観点ではプラスチックが好ましく、滑り止め効果の観点ではシリコーンゴムが好ましい。
【００２０】
上記樹脂層は、上記樹脂のライニングによって構成することが可能である。上記樹脂層の厚さは、滑り止め効果による上記ベルトの蛇行を防止する観点から、５０μｍ以上であることが好ましく、１００μｍ以上であることがより好ましい。また、上記樹脂層の厚さは、伝熱性の観点から２００μｍ以下であることが好ましい。
【００２１】
上記加熱装置は、上記二以上のローラの一つの加熱するための装置である。当該加熱装置は、加熱すべきローラの内部に配置されている。上記加熱装置は、ローラの内部からそのローラを加熱するのに適した装置であることが好ましく、例えば加熱効率の高い加熱装置であることが好ましく、その例には、ハロゲンヒータおよび誘導加熱装置が含まれる。中でも、加熱効率の高さの観点、およびローラの外周面における局所的な温度のばらつきを抑制する観点から、誘導加熱装置であることが好ましい。
【００２２】
なお、加熱装置が内部に配置されるローラは、構成の簡素さの観点から、従動ローラであることが好ましい。
【００２３】
上記誘導加熱装置を内装し、上記樹脂層を外表面に有するローラの例には、トクデン株式会社製の誘導発熱ジャケットロールが含まれる。
【００２４】
上記製造装置は、上記塗膜の乾燥が可能な範囲において、前述のローラおよび加熱装置以外の他の構成をさらに有していてもよい。このような他の構成の例には、上記ローラの温度を検出する装置、当該検出された温度に基づいて上記加熱装置の出力を調整する装置、上記材料塗料を上記基材層のベルトの外周面に塗布するための装置、乾燥後の上記塗膜に活性光線を照射するための装置、および、活性光線の照射によって形成された表面層の温度を調整するための装置、が含まれる。
【００２５】
これらの他の構成は、これらの機能を呈することが知られている装置をその用途の範囲で適用することによって実現可能である。たとえば、材料塗料の塗布装置には、スプレー塗布装置などの、塗布方法に応じた公知の装置を用いることができる。
【００２６】
また、例えば活性光線の照射装置には、活性光線の光源を有する公知の装置を用いることができる。活性光線は、上記塗膜中のラジカル重合性モノマーをラジカル重合させる電磁波であり、例えば、紫外線、電子線またはγ線である。当該活性光線は、紫外線または電子線であることが好ましく、取り扱いが簡便で高エネルギーが容易に得られるという観点から紫外線であることがより好ましい。
【００２７】
上記活性光線の光源の種類の例には、低圧水銀灯、中圧水銀灯、超高圧水銀灯、カーボンアーク灯、メタルハライドランプ、キセノンランプ、フラッシュ（パルス）キセノン、ＵＶ−ＬＥＤが含まれる。基材層へ供給される熱を抑制して、中間転写ベルトにおける屈曲性の低下およびクリープの発生を抑制する観点からは、上記照射装置は、光源としてＵＶ−ＬＥＤを含むＵＶ−ＬＥＤ照射装置であることが好ましい。
【００２８】
本実施の形態に係る中間転写ベルトの製造方法は、前述した製造装置を用いて実施することが可能である。
【００２９】
上記製造方法は、基材層とその上に配置される表面層とを有する無端状の中間転写ベルトを製造する方法であり、より詳しくは、基材層上に配置された表面層の材料塗料の塗膜を乾燥させる工程を含む。すなわち、上記製造方法は、上記二以上のローラで張設されかつ無端軌道上を移動する上記無端状の基材層のベルトの上記塗膜を、上記ローラの一つの内側に配置されている上記加熱装置によって上記ローラを加熱することで加熱、乾燥する工程を含む。上記二以上のローラおよび上記加熱装置は、上記製造装置で前述したローラおよび装置と同じである。
【００３０】
上記基材層は、中間転写ベルトの基材層となり得る樹脂材料で構成されていればよい。当該樹脂材料には、樹脂以外の添加剤を適宜に含有していてもよい。上記樹脂材料の樹脂の例には、熱可塑性樹脂が含まれ、より具体的には、ポリイミド、ポリアミド、ポリスチレン、ポリエーテルエーテルケトンおよびポリフェニレンサルファイドが含まれる。中でも、ポリフェニレンサルファイドが好ましい。
【００３１】
また、上記基材層は、結晶性樹脂で構成されていてもよい。ここで、結晶性樹脂とは、分子鎖が規則正しく配列した「結晶」が存在し、ガラス転移温度と融点を有する樹脂である。上記結晶性樹脂は、例えば示差走査熱量計（ＤＳＣ）およびＸ線回折装置によって基材層中において確認することが可能である。上記結晶性樹脂の例には、ポリエーテルエーテルケトンおよびポリフェニレンサルファイドが含まれる。
【００３２】
上記ポリフェニレンサルファイドにおけるフェニレンは、ｐ−フェニレンを含むことが好ましく、無置換のｐ−フェニレンであることがより好ましい。また、上記ポリフェニレンサルファイドにおける置換または無置換のｐ−フェニレンの含有量は、上記フェニレン全体の５０％以上であることが好ましい。
【００３３】
上記基材層の厚さは、中間転写ベルトとしての機能の発現に十分な厚さであればよく、例えば５０〜２００μｍである。
【００３４】
上記材料塗料は、表面層の材料となる成分で構成されており、例えばラジカル重合性モノマーを含有する塗料である。当該ラジカル重合性モノマーは、一種でもそれ以上でもよい。
【００３５】
上記ラジカル重合性モノマーの例には、スチレン系モノマー、アクリル系モノマー、メタクリル系モノマー、ビニルトルエン系モノマー、酢酸ビニル系モノマー、およびＮ−ビニルピロリドン系モノマーが含まれる。
【００３６】
上記ラジカル重合性モノマーは、活性光線の照射エネルギーの省力化、または製造作業時間の短縮の観点から、（メタ）アクリロイルオキシ基を有する化合物であることが好ましい。また、上記ラジカル重合性モノマーは、１分子中に２個以上の（メタ）アクリロイルオキシ基を有する多官能（メタ）アクリル系モノマーであることが、十分な硬度を有する表面層を作製する観点から好ましい。ラジカル重合性モノマー中の（メタ）アクリロイルオキシ基の数は、上記表面層に要する可撓性を実現する観点から、１２個以下であることが好ましい。なお、「（メタ）アクリロイルオキシ基」とは、アクリロイルオキシ基およびメタクリロイルオキシ基の総称であり、これらの一方または両方を意味する。
【００３７】
上記ラジカル重合性モノマーの例には、ジペンタエリスリトールヘキサアクリレート（ＤＰＨＡ）、エチレンオキシド変性ジペンタエリスリトールヘキサアクリレート（ＤＰＥＡ）プロピレンオキシド変性ジペンタエリスリトールヘキサアクリレート（ＤＰＰＡ）、および、カプトラクトン変性ペンタエリスリトールヘキサアクリレート（ＤＰＣＡ）が含まれる。
【００３８】
上記材料塗料は、上記ラジカル重合性モノマー以外の他の成分をさらに含有していてもよい。このような他の成分の例には、金属酸化物粒子、溶剤、滑性助剤、光重合開始剤および安定化剤が含まれる。
【００３９】
上記金属酸化物粒子は、表面層の耐久性を高める観点から好ましい。当該金属酸化物粒子は、一種でもそれ以上でもよい。上記金属酸化物粒子における金属酸化物の例には、シリカ、酸化チタン、酸化錫、アルミナおよび酸化亜鉛が含まれる。中でも酸化チタン、アルミナ、酸化錫などが好ましく、特にアルミナ、酸化錫が好ましい。
【００４０】
上記表面層における上記金属酸化物粒子の含有量は、金属酸化物粒子による効果が得られる範囲において適宜に決めることができ、例えば、上記ラジカル重合性モノマー１００質量部に対して４０〜３００質量部である。また、上記金属酸化物粒子の大きさは、表面層の耐久性の向上効果が得られる範囲において適宜に決めることが可能であるが、例えば体積平均粒径で２０〜２００ｎｍである。
【００４１】
上記金属酸化物粒子は、表面処理されていることが好ましい。当該表面処理は、樹脂などの被覆成分を金属酸化物粒子の表面に物理的に担持する処理であってもよいし、反応性の化合物を金属酸化物粒子の表面と化学的に結合させる処理であってもよく、例えば、シランカップリング剤によるカップリング処理である。当該シランカップリング剤は、前述した（メタ）アクリロイルオキシ基などのラジカル重合性官能基を有することが、表面層における金属酸化物粒子の分散性と表面層の機械的強度とを向上させる観点から好ましい。上記シランカップリング剤の例には、以下の化合物Ｓ−１〜Ｓ−３１が含まれる。
【００４２】
Ｓ−１：ＣＨ２＝ＣＨＳｉ（ＣＨ３）（ＯＣＨ３）２
Ｓ−２：ＣＨ２＝ＣＨＳｉ（ＯＣＨ３）３
Ｓ−３：ＣＨ２＝ＣＨＳｉＣｌ３
Ｓ−４：ＣＨ２＝ＣＨＣＯＯ（ＣＨ２）２Ｓｉ（ＣＨ３）（ＯＣＨ３）２
Ｓ−５：ＣＨ２＝ＣＨＣＯＯ（ＣＨ２）２Ｓｉ（ＯＣＨ３）３
Ｓ−６：ＣＨ２＝ＣＨＣＯＯ（ＣＨ２）２Ｓｉ（ＯＣ２Ｈ５）（ＯＣＨ３）２
Ｓ−７：ＣＨ２＝ＣＨＣＯＯ（ＣＨ２）３Ｓｉ（ＯＣＨ３）３
Ｓ−８：ＣＨ２＝ＣＨＣＯＯ（ＣＨ２）２Ｓｉ（ＣＨ３）Ｃｌ２
Ｓ−９：ＣＨ２＝ＣＨＣＯＯ（ＣＨ２）２ＳｉＣｌ３
Ｓ−１０：ＣＨ２＝ＣＨＣＯＯ（ＣＨ２）３Ｓｉ（ＣＨ３）Ｃｌ２
Ｓ−１１：ＣＨ２＝ＣＨＣＯＯ（ＣＨ２）３ＳｉＣｌ３
Ｓ−１２：ＣＨ２＝Ｃ（ＣＨ３）ＣＯＯ（ＣＨ２）２Ｓｉ（ＣＨ３）（ＯＣＨ３）２
Ｓ−１３：ＣＨ２＝Ｃ（ＣＨ３）ＣＯＯ（ＣＨ２）２Ｓｉ（ＯＣＨ３）３
Ｓ−１４：ＣＨ２＝Ｃ（ＣＨ３）ＣＯＯ（ＣＨ２）３Ｓｉ（ＣＨ３）（ＯＣＨ３）２
Ｓ−１５：ＣＨ２＝Ｃ（ＣＨ３）ＣＯＯ（ＣＨ２）３Ｓｉ（ＯＣＨ３）３
Ｓ−１６：ＣＨ２＝Ｃ（ＣＨ３）ＣＯＯ（ＣＨ２）２Ｓｉ（ＣＨ３）Ｃｌ２
Ｓ−１７：ＣＨ２＝Ｃ（ＣＨ３）ＣＯＯ（ＣＨ２）２ＳｉＣｌ３
Ｓ−１８：ＣＨ２＝Ｃ（ＣＨ３）ＣＯＯ（ＣＨ２）３Ｓｉ（ＣＨ３）Ｃｌ２
Ｓ−１９：ＣＨ２＝Ｃ（ＣＨ３）ＣＯＯ（ＣＨ２）３ＳｉＣｌ３
Ｓ−２０：ＣＨ２＝ＣＨＳｉ（Ｃ２Ｈ５）（ＯＣＨ３）２
Ｓ−２１：ＣＨ２＝Ｃ（ＣＨ３）Ｓｉ（ＯＣＨ３）３
Ｓ−２２：ＣＨ２＝Ｃ（ＣＨ３）Ｓｉ（ＯＣ２Ｈ５）３
Ｓ−２３：ＣＨ２＝ＣＨＳｉ（ＯＣＨ３）３
Ｓ−２４：ＣＨ２＝Ｃ（ＣＨ３）Ｓｉ（ＣＨ３）（ＯＣＨ３）２
Ｓ−２５：ＣＨ２＝ＣＨＳｉ（ＣＨ３）Ｃｌ２
Ｓ−２６：ＣＨ２＝ＣＨＣＯＯＳｉ（ＯＣＨ３）３
Ｓ−２７：ＣＨ２＝ＣＨＣＯＯＳｉ（ＯＣ２Ｈ５）３
Ｓ−２８：ＣＨ２＝Ｃ（ＣＨ３）ＣＯＯＳｉ（ＯＣＨ３）３
Ｓ−２９：ＣＨ２＝Ｃ（ＣＨ３）ＣＯＯＳｉ（ＯＣ２Ｈ５）３
Ｓ−３０：ＣＨ２＝Ｃ（ＣＨ３）ＣＯＯ（ＣＨ２）３Ｓｉ（ＯＣ２Ｈ５）３
Ｓ−３１：ＣＨ２＝ＣＨＣＯＯ（ＣＨ２）２Ｓｉ（ＣＨ３）２（ＯＣＨ３）
【００４３】
上記溶剤は、上記ラジカル重合性モノマーを含む上記材料塗料に含まれる材料に対する相溶性を有する化合物から適宜に選ぶことができる。上記溶剤は、一種でもそれ以上でもよい。当該溶剤の例には、プロプレングリコールモノメチルエーテルアセテート（ＰＭＡ）、ｎ−ブチルアルコール、イソプロピルアルコール、エチルアルコール、メチルアルコール、メチルイソブチルケトン、メチルエチルケトン、アセトン、テトラヒドロフラン、酢酸エチルおよび酢酸ブチルが含まれる。上記材料塗料における上記溶剤の含有量は、例えば当該材料塗料の塗布性に基づいて決めることが可能であり、例えば上記材料塗料中の固形分の濃度が３〜３０質量％となる量である。
【００４４】
上記滑性助剤は、フルオロ基を含む、表面層の表面に位置するときに当該表面の表面エネルギーを下げる方向に寄与する成分であり、表面層への付着部の付着を防止する観点、または表面層の表面における滑り性を高める観点から好ましい。滑性助剤は、表面層中での分散性を高める観点から、ラジカル重合性官能基を有することが好ましい。このような滑性助剤の例には、メガファックＲＳ−５５、ＲＳ−５６、ＲＳ−７２−Ｋ、ＲＳ−７５、ＲＳ−７６−Ｅ、ＲＳ−７６−ＮＳ、ＲＳ−７８およびＲＳ−９０（「メガファック」はＤＩＣ株式会社の登録商標）が含まれる。
【００４５】
上記表面層における上記滑性助剤の含有量は、当該滑性助剤による効果が得られる範囲において適宜に決めることができ、例えば、上記ラジカル重合性モノマー１００質量部に対して１〜２０質量部である。
【００４６】
上記光重合開始剤は、一種でもそれ以上でもよい。当該光重合開始剤の例には、ベンゾフェノン、ミヒラーケトン、１−ヒドロキシシクロヘキシル−フェニルケトン、チオキサントン、ベンゾブチルエーテル、アシロキシムエステル、ジベンゾスロベンおよびビスアシルフォスフィンオキサイドが含まれる。上記材料塗料における上記光重合開始剤の含有量は、例えば上記ラジカル重合性モノマー１００質量部に対して０．１〜３０質量部であることが好ましく、０．５〜１０質量部であることがより好ましい。
【００４７】
上記安定化剤は、例えば表面層の安定化（変性防止）に寄与する成分であり、一種でもそれ以上でもよい。上記安定化剤の例には、フェノール系酸化防止剤、アミン系酸化防止剤、ハイドロキノン系酸化防止剤、硫黄系酸化防止剤およびリン酸系防止剤が含まれる。上記材料塗料中における上記安定化剤の含有量は、例えば、ラジカル重合性モノマー１００質量部に対して２〜１０質量部であることが好ましく、２〜５質量部であることがさらに好ましい。
【００４８】
上記塗膜は、上記基材層のベルトの表面に、スプレー塗布などの公知の塗布方法によって、上記材料塗料を塗布することによって作製される。上記塗膜の厚さは、表面層の所期の厚さに応じて決めることが可能である。表面層の厚さは、高い耐久性の観点から２．０μｍ以上であることが好ましく、屈曲による割れの防止および上記塗膜からの上記溶剤の抜けやすさの観点から５．０μｍ以下であることが好ましい。上記塗膜の厚さは、乾燥、硬化後に上記の表面層の所期の厚さとなる厚さであることが好ましく、通常、上記塗膜の乾燥膜厚は、表面層の厚さと実質的に同じである。
【００４９】
上記塗膜を加熱、乾燥する条件は、上記塗膜を乾燥可能な範囲から決めることができ、さらに基材層の変性を抑制する観点を加味して決めることが可能である。たとえば、上記塗膜の加熱温度は、基材層が結晶性樹脂で構成されている場合には、当該結晶性樹脂のガラス転移温度（Ｔｇ）以下の温度であることが、基材層の加熱による上記のクリープの発生を防止する観点から好ましい。上記加熱温度は、例えば、上記ローラの外周面における基材層のベルトが当接している部分の温度である。
【００５０】
また、上記塗膜の加熱時間は、上記溶剤を十分に留去可能な時間であればよく、上記の加熱温度に応じて適宜に決めることが可能である。さらに、上記塗膜の加熱時における基材層のベルトの回転移動速度は、例えば塗膜のレベリング性の観点から適宜に決めることが可能であり、例えば２０〜５００ｍｍ／秒である。
【００５１】
上記製造方法は、本実施の形態の効果を奏する範囲において、他の工程をさらに含んでいてもよい。当該他の工程の例には、上記材料塗料を上記無端状の基材層のベルトの表面に塗布する工程、乾燥後の上記塗膜に活性光線を照射する工程、および、生成した表面層の温度を調整する工程、が含まれる。
【００５２】
上記製造方法によれば、加熱時の上記ローラにおける基材層のベルトが当接する部分の温度を±１℃の精度で制御することが可能である。よって、乾燥後の上記塗膜を光重合反応で硬化してなる表面層の表面硬度のばらつきが実質的に生じず、この中間転写ベルトを用いる画像形成プロセスにおいて、表面層の偏摩耗が十分に抑制され、それによる画像欠陥が十分に抑制される。
以下、本発明の実施の形態を、図に基づいてより具体的に説明する。
【００５３】
図１は、本発明の一実施の形態に係る中間転写ベルトの製造装置の構成を概略的に示す図である。中間転写ベルトの製造装置は、図１に示されるように、駆動ローラ１１、従動ローラ１２、誘導加熱装置１３、スプレー塗布装置１４およびＵＶ−ＬＥＤ１５を有する。
【００５４】
駆動ローラ１１は、中心軸で軸支された回転駆動自在なローラである。駆動ローラ１１は、例えばモータ１６に、その回転運動が伝達されるように接続されている。また、駆動ローラ１１は、その外周面に、従動ローラ１２で後述する樹脂層と同じの不図示の樹脂層を有している。
【００５５】
従動ローラ１２は、図２に示されるように、ローラ本体１２１と、ローラ本体１２１の外周側に回転自在に支持されているスリーブ１２２と、スリーブ１２２の外周面上に配置されている樹脂層１２３とを有する。ローラ本体１２１およびスリーブ１２２は、例えば鉄、鋼材、ステンレス、銅、真鍮（黄銅）、アルミ、チタンなどの磁性体で構成されている。樹脂層１２３は、例えばシリコーンゴムで構成されており、例えばゴムライニングによって作製されている。
【００５６】
誘導加熱装置１３は、ローラ本体１２１の内部の円柱状の空間に配置されているコイル１３１で構成されている。
【００５７】
さらに、従動ローラ１２は、例えばローラ本体１２１の外周面とスリーブ１２２との間に、スリーブ１２２の温度を検出するための不図示の温度計を有している。
【００５８】
スプレー塗布装置１４は、表面層の材料塗料をスプレー塗布するための装置であり、駆動ローラ１１および従動ローラ１２に支持された無端状の基材層ベルトが描く無端軌道の外側から当該無端軌道にノズルを向けて配置されている。
【００５９】
ＵＶ−ＬＥＤ１５は、上記材料塗料の乾燥後の塗膜に紫外線（ＵＶ）を照射するための装置であり、上記無端軌道に向けて配置されている。
【００６０】
中間転写ベルトの製造では、まず、駆動ローラ１１および従動ローラ１２によって無端状の基材層ベルト２０が張設される。基材層ベルト２０は、例えば前述した結晶性樹脂で構成されている。基材層ベルト２０は、その無端形状の内側から、駆動ローラ１１と従動ローラ１２の外周面とによって適度な張力を有する状態で支持される。基材層ベルト２０の内周面は、両ローラの外周面と密着し、基材層ベルト２０によって、両ローラを含む無端軌道が形成される。
【００６１】
次に、駆動ローラ１１を所期の速度で回転駆動させる。それにより、基材層ベルト２０が上記無端軌道を所期の速度で移動する。
【００６２】
移動している基材層ベルト２０の外周面に、スプレー塗布装置１４から材料塗料を、所望の乾燥膜厚となるようにスプレー塗布する。材料塗料は、例えば前述したような、多官能ラジカル重合性モノマー、溶剤および表面処理金属酸化物粒子などを含有する液である。上記のスプレー塗布により、基材層ベルト２０の外周面上に材料塗料の塗膜が形成される。
【００６３】
次いで、誘導加熱装置１３によって、スリーブ１２２を、上記結晶性樹脂のガラス転移温度以下の所定の温度に加熱する。それにより、スリーブ１２２は、その軸方向および周方向の全面において迅速かつ均一に上記所定の温度に加熱され、基材層ベルト２０上の上記塗膜は、当該所期の温度で、上記無端軌道上の移動に伴い複数回加熱される。それにより、上記塗膜は、均一に乾燥する。
【００６４】
次いで、乾燥した上記塗膜にＵＶ−ＬＥＤ１５から紫外線を照射する。それにより、上記塗膜中のラジカル重合性官能基同士がラジカル付加反応によって結合し、上記多官能ラジカル重合性モノマーのラジカル重合体で主に構成される一体的な重合物が生成する。このようにして上記塗膜が硬化し、表面層となる。
【００６５】
上記の中間転写ベルトの製造では、基材層ベルト２０を張設するローラの内部での発熱により基材層ベルト２０上の上記塗膜を乾燥させる。よって、当該ローラの全体に均一に熱を伝えることができ、上記ローラに密着している基材層ベルト２０のいずれの箇所（例えば、基材層ベルト２０の移動方向における、基材層ベルト２０が従動ローラ１２に密着する部分の上流端Ｐ１、下流端Ｐ３、それらの中間部Ｐ２）においても温度差を生じることなく、上記塗膜を乾燥させることができる。したがって、その後のＵＶ照射によるラジカル付加反応が塗膜全体で均一に進行する。よって、ラジカル重合反応により発現する硬さが面方向において均一な表面層が作製される。
【００６６】
また、上記の製造では、ローラの表面にゴムライニングが施されている。このため、ローラに張設されている基材層ベルト２０の、ローラの軸方向への揺れ（蛇行）の発生が防止される。  
【００６７】
上記のように製造された中間転写ベルトは、電子写真方式の画像形成装置における中間転写ベルトとして使用される。上記中間転写ベルトは、前述したように、その表面層が面方向において均一な硬さを有することから、当該中間転写ベルト用の弾性部材によるクリーニング装置を有する画像形成装置に適用した場合でも、表面層の面方向における部分的な摩耗（偏摩耗）の発生を抑制することができ、当該偏摩耗による画像不良の発生を抑制することが可能である。
【００６８】
図３は、上記画像形成装置の構成の一例を模式的に示す図である。図３に示す画像形成装置１００は、画像読取部１１０、画像処理部３０、画像形成部４０、用紙搬送部５０および定着装置６０を有する。
【００６９】
画像形成部４０は、Ｙ（イエロー）、Ｍ（マゼンタ）、Ｃ（シアン）、Ｋ（ブラック）の各色トナーによる画像を形成する画像形成ユニット４１Ｙ、４１Ｍ、４１Ｃおよび４１Ｋを有する。これらは、収容されるトナー以外はいずれも同じ構成を有するので、以後、色を表す記号を省略することがある。画像形成部４０は、さらに、中間転写ユニット４２および二次転写ユニット４３を有する。これらは、転写装置に相当する。
【００７０】
画像形成ユニット４１は、露光装置４１１、現像装置４１２、前述の像担持体４１３、帯電装置４１４、およびドラムクリーニング装置４１５を有する。帯電装置４１４は、例えばコロナ帯電器である。帯電装置４１４は、帯電ローラや帯電ブラシ、帯電ブレードなどの接触帯電部材を像担持体４１３に接触させて帯電させる接触帯電装置であってもよい。露光装置４１１は、例えば、光源としての半導体レーザーと、形成すべき画像に応じたレーザー光を像担持体４１３に向けて照射する光偏向装置（ポリゴンモータ）とを含む。  現像装置４１２は、二成分現像方式の現像装置であり、二成分現像剤を収容している。
【００７１】
中間転写ユニット４２は、中間転写ベルト４２１、中間転写ベルト４２１を像担持体４１３に圧接させる一次転写ローラ４２２、バックアップローラ４２３Ａを含む複数の支持ローラ４２３、およびベルトクリーニング装置４２６を有する。
【００７２】
中間転写ベルト４２１は、前述の基材層および表面層によって構成されている。ベルトクリーニング装置４２６は、中間転写ベルト４２１に当接する、弾性を有するクリーニングブレード４２６ａを有する。中間転写ベルト４２１は、複数の支持ローラ４２３にループ状に張架される。複数の支持ローラ４２３のうちの少なくとも一つの駆動ローラが回転することにより、中間転写ベルト４２１は矢印Ａ方向に一定速度で走行する。
【００７３】
二次転写ユニット４３は、無端状の二次転写ベルト４３２、および二次転写ローラ４３１Ａを含む複数の支持ローラ４３１を有する。二次転写ベルト４３２は、二次転写ローラ４３１Ａおよび支持ローラ４３１によってループ状に張架される。
【００７４】
定着装置６０は、例えば、定着ローラ６２と、定着ローラ６２の外周面を覆い、用紙Ｓ上のトナー画像を構成するトナーを加熱、融解するための無端状の発熱ベルト１０と、用紙Ｓを定着ローラ６２および発熱ベルト１０に向けて押圧する加圧ローラ６３と、を有する。用紙Ｓは、記録媒体に相当する。
【００７５】
画像読取部１１０は、給紙装置１１１およびスキャナー１１２を有する。用紙搬送部５０は、給紙部５１、排紙部５２、および搬送経路部５３を有する。給紙部５１を構成する三つの給紙トレイユニット５１ａ〜５１ｃには、坪量やサイズなどに基づいて識別された用紙Ｓ（規格用紙、特殊用紙）が予め設定された種類ごとに収容される。搬送経路部５３は、レジストローラ対５３ａなどの複数の搬送ローラ対を有する。
【００７６】
画像形成装置１００による画像の形成を説明する。
スキャナー１１２は、コンタクトガラス上の原稿Ｄを光学的に走査して読み取る。原稿Ｄからの反射光がＣＣＤセンサ１１２ａにより読み取られ、入力画像データとなる。入力画像データは、画像処理部３０において所定の画像処理が施され、露光装置４１１に送られる。
【００７７】
像担持体４１３は一定の周速度で回転する。帯電装置４１４は、像担持体４１３の表面を一様に負極性に帯電させる。露光装置４１１では、ポリゴンモータのポリゴンミラーが高速で回転し、各色成分の入力画像データに対応するレーザー光が、像担持体４１３の軸方向に沿って展開し、当該軸方向に沿って像担持体４１３の外周面に照射される。こうして像担持体４１３の表面には、静電潜像が形成される。
【００７８】
現像装置４１２では、上記現像容器内の二成分現像剤の撹拌、搬送によってトナー粒子が帯電し、二成分現像剤は現像ローラに搬送され、当該現像ローラの表面で磁性ブラシを形成する。帯電したトナー粒子は、上記磁性ブラシから像担持体４１３における静電潜像の部分に静電的に付着する。こうして、像担持体４１３の表面の静電潜像が可視化され、像担持体４１３の表面に、静電潜像に応じたトナー画像が形成される。なお、「トナー画像」とは、トナーが画像状に集合した状態を言う。
【００７９】
像担持体４１３の表面のトナー画像は、中間転写ユニット４２によって中間転写ベルト４２１に転写される。転写後に像担持体４１３の表面に残存する転写残トナーは、像担持体４１３の表面に摺接されるドラムクリーニングブレードを有するドラムクリーニング装置４１５によって除去される。
【００８０】
一次転写ローラ４２２によって中間転写ベルト４２１が像担持体４１３に圧接することにより、像担持体４１３と中間転写ベルト４２１とによって、一次転写ニップが像担持体ごとに形成される。当該一次転写ニップにおいて、各色のトナー画像が中間転写ベルト４２１に順次重なって転写される。
【００８１】
一方、二次転写ローラ４３１Ａは、中間転写ベルト４２１および二次転写ベルト４３２を介して、バックアップローラ４２３Ａに圧接される。それにより、中間転写ベルト４２１と二次転写ベルト４３２とによって、二次転写ニップが形成される。当該二次転写ニップを用紙Ｓが通過する。用紙Ｓは、用紙搬送部５０によって二次転写ニップへ搬送される。用紙Ｓの傾きの補正および搬送のタイミングの調整は、レジストローラ対５３ａが配設されたレジストローラ部により行われる。
【００８２】
上記二次転写ニップに用紙Ｓが搬送されると、二次転写ローラ４３１Ａへ転写バイアスが印加される。この転写バイアスの印加によって、中間転写ベルト４２１に担持されているトナー画像が用紙Ｓに転写される。トナー画像が転写された用紙Ｓは、二次転写ベルト４３２によって、定着装置６０に向けて搬送される。
【００８３】
定着装置６０は、発熱ベルト１０と加圧ローラ６３とによって、定着ニップを形成し、搬送されてきた用紙Ｓを当該定着ニップ部で加熱、加圧する。こうしてトナー画像が用紙Ｓに定着する。トナー像が定着された用紙Ｓは、排紙ローラ５２ａを備えた排紙部５２により機外に排紙される。
【００８４】
なお、二次転写後に中間転写ベルト４２１の表面に残存する転写残トナーは、クリーニングブレード４２６ａによって除去される。中間転写ベルト４２６の表面層は、クリーニングブレード４２６ａとの摩擦によって摩耗する。しかしながら、前述したように、中間転写ベルト４２６は、その面方向において均一に硬化してなる表面層を有することから、クリーニングブレード４２６ａとの摩擦によって均一に摩耗し、偏摩耗が防止される。よって、中間転写ベルト４２６による所期の転写性能が長期に亘って発現され、偏摩耗による転写不良およびそれに伴う画像不良の発生が長期にわたって抑制される。
【００８５】
以上の説明から明らかなように、上記製造装置は、基材層とその上に配置される表面層とを有する無端状の中間転写ベルトを製造するための装置であり、回転駆動可能な一以上のローラを含む、無端状の基材層のベルトを張設するための二以上のローラと、上記二以上のローラの一つを加熱するための加熱装置とを有し、上記加熱装置は、加熱すべき上記ローラの内側に配置されている。
【００８６】
また、上記製造方法では、上記中間転写ベルトを製造する方法であって、表面には表面層の材料塗料の塗膜を有し、回転駆動可能な一以上のローラを含む二以上のローラで張設されかつ無端軌道上を移動する無端状の基材層のベルトの上記塗膜を、上記ローラの一つの内側に配置されている加熱装置によって上記ローラを加熱することで加熱、乾燥する。よって、上記の製造装置および製造方法によれば、中間転写ベルトの表面層の材料塗料の塗膜を均一に乾燥させることできる。
【００８７】
また、ローラ内側からの上記塗膜の加熱に誘導加熱を用いることは、作製される表面層の実使用による偏摩耗を抑制する観点からより一層効果的である。
【００８８】
また、上記ローラの外周面に樹脂層を有することは、ローラに張設されて無端軌道を移動する基材層ベルトの蛇行を抑制する観点からより一層効果的である。
【００８９】
また、６０ｍｍ以上のローラ径の上記ローラを用いることは、基材層でのクリープの発生を防止する観点からより一層効果的である。
【００９０】
また、本発明は、精密な温度制御と上記材料塗料の塗膜の均一な乾燥とが可能であることから、基材層の熱的変性を防止可能な温度での上記塗膜の乾燥が可能である。たとえば、上記基材層が結晶性樹脂で構成されていても、上記塗膜の乾燥に伴う基材層の熱的変性を防止することができる。
【００９１】
また、上記材料塗料には、１分子中に２個以上の（メタ）アクリロイルオキシ基を有するラジカル重合性モノマー（多官能（メタ）アクリル系モノマー）で構成されている塗料を用いることが、十分な硬度を有する表面層の作製における省力化の観点からより一層効果的である。
【００９２】
また、上記塗膜の厚さが硬化後の厚さで２．０〜５．０μｍとなる厚さであることが、表面層の耐久性と可撓性および製造の容易さの観点から、より一層効果的である。
【実施例】
【００９３】
本発明を、以下の実施例および比較例を用いてさらに具体的に説明する。なお、本発明は、以下の実施例に限定されない。
【００９４】
［実施例１］
（１）基材層の作製
下記の成分を下記の量で溶融混練し、基材層材料のペレットを作製した。
ポリフェニレンサルファイド（ＰＰＳ）      １００質量部
フェノール系酸化防止剤                        ５質量部
アセチレンブラック                          １６質量部
モンタン酸カルシウム                      ０．２質量部
【００９５】
ＰＰＳは、東レ株式会社製の「Ｅ２１８０」であり、結晶性樹脂に該当し、その融点は２８０℃であり、そのガラス転移温度Ｔｇは９０℃である。上記ＰＰＳは、１３０℃で８時間乾燥し、６０℃程度まで冷ました後に使用した。フェノール系酸化防止剤は、株式会社ＡＤＥＫＡ製の「アデカスタブＡＯ−５０」（「アデカスタブ」は同社の登録商標）であり、安定化剤である。アセチレンブラックは、デンカ株式会社製の「デンカブラックＨＳ−１００」（「デンカブラック」は同社の登録商標）であり、導電性フィラーである。モンタン酸カルシウムは、クラリアントジャパン株式会社製の「セリダスト５５５１」（「セリダスト」はクラリアント社の登録商標）であり、滑剤である。溶融混練には、ＩＫＣ株式会社製の二軸混練押出機「ＰＭＴ３２」を用いた。
【００９６】
上記ペレットを１３０℃で８時間乾燥し、直径１５０ｍｍ、リップ幅１ｍｍの６条スパイラル型環状ダイ付き４０ｍｍ径の押出機により溶融し、当該ペレットの溶融物を、上記環状ダイと同一軸線上に支持棒を介して配置されている外径１４０ｍｍの冷却マンドレルの外表面に接触させて冷却固化させて筒状の成形体を作製した。この成形体の筒の内側に配置されている中子と、当該筒の外側に配置されているロールとによって上記成形体を円筒形に保持した状態で引っ張りつつ、２９０ｍｍの長さで切断し、無端状の成形体を得た。こうして、無端状の基材層ベルト１を作製した。  
【００９７】
（２）表面層の作製
下記に示す成分を下記の量で混合、分散させて表面層の材料塗料１を調製した。材料塗料１における固形分濃度は１０質量％である。固形分とは溶剤以外の成分を意味する。
ジペンタエリスリトールヘキサアクリレート（ＤＰＨＡ）      ８５質量部
重合性高分子化合物                                        １０質量部
表面処理酸化スズ                                            ５質量部
プロピレングリコールモノメチルエーテルアセテート（ＰＭＡ）      残り
【００９８】
ＤＰＨＡは、日本化薬株式会社の製品であり、ラジカル重合性モノマーのうちの多官能（メタ）アクリレートに該当する。重合性高分子化合物は、ＤＩＣ株式会社製の「メガファック  ＲＳ−５５」（「メガファック」は同社の登録商標）であり、滑性助剤に該当する。
【００９９】
表面処理酸化スズの酸化スズは、ＣＩＫナノテック株式会社の製品であり、金属酸化物粒子である。表面処理酸化スズは、上記酸化スズ１００質量部に対して５質量部の前述のシランカップリング剤Ｓ−５によって上記酸化スズをカップリング処理したものである。ＰＭＡは、溶剤である。
【０１００】
図１に示されるような製造装置の二本のローラで基材層ベルト１を適切に張った状態で支持し、ローラを回転させて、基材層ベルト１を移動させながら基材層ベルト１の外周面に、スプレー塗布装置によって乾燥膜厚が２μｍとなる厚さに材料塗料１を塗布した。こうして、基材層ベルト１の外周面上に材料塗料１の塗膜を作製した。材料塗料１の塗布条件を以下に示す。
＜スプレー塗布条件＞
ノズルスキャン速度：１〜１０ｍｍ／秒
ノズル距離：１００〜１５０ｍｍ
ノズル数：１
塗布液供給量：１〜１０ｍＬ／分
Ｏ２流量：２〜６Ｌ／分
【０１０１】
次いで、ローラ中の誘電発熱装置によって、ローラの外周面における基材層ベルト１が密着している部分の温度が６０℃となるようにローラを加熱し、上記塗膜を乾燥させた。
【０１０２】
次いで、乾燥した塗膜にＵＶ−ＬＥＤランプからから紫外線を照射し、当該塗膜中のラジカル重合性官能基をラジカル重合反応させ、上記塗膜が硬化してなる表面層１を作製した。こうして、中間転写ベルト１を製造した。なお、紫外線は、活性光線に該当する。紫外線の照射条件を以下に示す。
＜紫外線の照射条件＞
光源の種類：ＵＶ−ＬＥＤランプ「ＵＶ−ＳＰＶシリーズ」（レボックス株式会社製）
光源の波長：３６５ｎｍ
照射口から塗膜の表面までの距離：４０ｍｍ
照射光量：１００ｍｗ／ｃｍ２ 
照射時間（ＵＶ照射時に基材層ベルトを回転させている時間）：１５０秒  
【０１０３】
［実施例２、３］
製造装置のローラに、ローラ径が８０ｍｍであるローラを用い、乾燥膜厚が４μｍとなる厚さに材料塗料１を塗布した以外は実施例１と同様にして、中間転写ベルト２を製造した。また、製造装置のローラに、ローラ径が８０ｍｍであるローラを用い、乾燥膜厚が８μｍとなる厚さに材料塗料１を塗布した以外は実施例１と同様にして、中間転写ベルト３を製造した。
【０１０４】
［実施例４、５］
乾燥膜厚が６μｍとなる厚さに材料塗料１を塗布した以外は実施例１と同様にして、中間転写ベルト４を製造した。また、乾燥膜厚が５μｍとなる厚さに材料塗料１を塗布した以外は実施例１と同様にして、中間転写ベルト５を製造した。
【０１０５】
［実施例６］
基材層ベルト１に代えて基材層ベルト２を用いる以外は実施例２と同様にして、中間転写ベルト６を製造した。基材層ベルト２は、ＰＰＳに代えてポリエーテルエーテルケトン（ＰＥＥＫ）を用いた以外は基材層ベルト１と同様に作製した。ＰＥＥＫは、ビクトレックス社製の「ＶＩＣＴＲＥＸ  ４５０Ｇ」（「ＶＩＣＴＲＥＸ」は同社の登録商標）であり、その融点は３４３℃であり、Ｔｇは１４５℃であり、結晶性樹脂に該当する。
【０１０６】
［比較例１］
上記塗膜の乾燥にローラ内の誘導加熱装置を用いず、上記製造装置において基材層ベルト１が形成する無端軌道の外側（塗膜側）に、塗膜へ熱風を供給する熱風加熱装置を用いて塗膜を乾燥させた以外は、実施例２と同様にして、中間転写ベルトＣ１を製造した。熱風加熱装置における風量は０．１８〜０．２８ｍ／秒であった。
【０１０７】
［比較例２］
上記塗膜の乾燥にローラ内の誘導加熱装置を用いず、上記製造装置において基材層ベルト１が形成する無端軌道の内側（基材層ベルト１側）に、ローラの外周面における基材層ベルト１が密着していない部分を加熱するように配置された別の誘導加熱装置を用い、上記ローラを加熱して塗膜を乾燥させた以外は、実施例２と同様にして、中間転写ベルトＣ２を製造した。
【０１０８】
［評価］
（１）膜硬度
中間転写ベルト１〜６、Ｃ１、Ｃ２のそれぞれの表面層のマルテンス硬度ＨＭ（ＭＰａ）を、株式会社フィッシャー・インストルメンツ社製の超微小硬さ試験システム「ＨＭ−２０００Ｓ」を用い、中間転写ベルトの周方向に６０ｍｍピッチで６箇所、それに直交する軸方向に１０ｍｍピッチで３３箇所、計１９８箇所で測定した。測定値のうちの最大値から最小値を引いて硬度のばらつきΔＭＨ（ＭＰａ）を求めた。
【０１０９】
（２）耐久試験における偏摩耗
コニカミノルタ株式会社製の画像形成装置「ｂｉｚｈｕｂ  ＰＲＥＳＳ  Ｃ６０００」（「ｂｉｚｈｕｂ」は同社の登録商標）の中間転写ベルトに中間転写ベルト１〜６、Ｃ１、Ｃ２のそれぞれを用い、イエロー（Ｙ）、マゼンタ（Ｍ）、シアン（Ｃ）、ブラック（Ｋ）の各色の印字率が２．５％である画像をＡ４サイズの中性紙に１００万枚印刷した。その後、中間転写ベルトの表面層の厚さを、日本分光株式会社製のポータブル分光光度計「ＭＶ−３２５０」を用い、中間転写ベルトの周方向に１０ｍｍピッチで３５箇所、軸方向に１０ｍｍピッチで３３箇所、計１１５５箇所で測定した。測定値のうちの最大値から最小値を引いて、上記耐久試験後の表面層の膜厚のばらつきΔＴｈ（μｍ）を求めた。
【０１１０】
（３）乾燥温度のばらつき
中間転写ベルト１〜６、Ｃ１、Ｃ２の製造における材料塗料の塗膜の乾燥時に、誘導加熱装置を内蔵する上記ローラの外周面における基材層ベルトと密着する部分のうち、基材層ベルトの回転方向における上流端（図１中のＰ１）、下流端（図１中のＰ３）、およびその中間部（図１中のＰ２）のそれぞれにおいて、上記ローラの外周面の温度を、上記無端軌道の外側に配置したキーエンス株式会社製のデジタル放射温度センサを用い、軸方向に３０ｍｍピッチに１０箇所、計３０箇所で測定した。測定値のうちの最大値から最小値を引いて、上記塗膜の乾燥温度のばらつきΔＴＤ（℃）を求めた。
【０１１１】
評価結果を表１に示す。表１中、「ＩＨ」は誘導加熱を表し、「ＡＨ」は熱風加熱を表す。また、「乾燥位置」は、加熱装置の位置を意味し、「内側」は、加熱装置の位置がローラの内側であることを意味し、「外側」は、加熱装置の位置がローラの外側であることを意味する。
【０１１２】
【表１】
2018045169.tif 000003
【０１１３】
表１から明らかなように、実施例１〜６では、いずれも、表面層の厚さに対して硬さおよび偏摩耗量のばらつきが十分に小さい表面層を有する中間転写ベルトが得られた。これは、以下のように考えられる。すなわち、製造時における複数のローラの少なくとも１つが基材層に密着し、ローラ内部からの発熱によってローラ全体に均一に熱が伝わり、上記ローラにおける基材層と密着している部分における如何なる箇所（例えば上流端、中間点、下流端など）間での温度差が生じない。よって、上記塗膜の乾燥において、塗膜中の残留溶剤の抜け方を均一にすることができ、当該塗膜のＵＶ硬化時における溶剤によるラジカル付加反応の阻害による表面硬度のバラツキが抑制され、耐久試験での偏摩耗量を小さくすることが可能となり、その結果、転写不良による画像不良の発生が防止された、と考えられる。
【０１１４】
また、例えば実施例２および実施例６から、ローラ内部からの均一な加熱による塗膜の乾燥の効果は、基材層の材質に関わらないことがわかる。
【０１１５】
また、例えば実施例１〜３から、表面層の厚さが薄くなるほど、またはローラ径が大きくなるほど、表面層の硬さや摩耗のばらつきが抑制される傾向にあることがわかる。
【０１１６】
一方で、比較例１では、表面層の厚さが同じである実施例に比べて、表面層の硬さのばらつき、偏摩耗量、および乾燥時におけるローラ表面の温度のばらつき、がいずれも明らかに大きい。これは、熱風加熱装置による外部からの加熱は、実施例における加熱に比べて熱が伝わりにくく、上記塗膜の面方向における部分的な温度差が生じ、塗膜からの溶剤の留去が不均一となるため、と考えられる。
【０１１７】
また、比較例２でも、表面層の厚さが同じである実施例に比べて、表面層の硬さのばらつき、偏摩耗量、および乾燥時におけるローラ表面の温度のばらつき加熱、がいずれも大きい。これは、誘導加熱装置による外部からの加熱では、ローラ中での伝熱を介してローラの表面全体が加熱されるため、この伝熱の過程でローラの表面温度の部分的な温度差が生じ、それにより塗膜からの溶剤の留去が不均一になるため、と考えられる。
【産業上の利用可能性】
【０１１８】
本発明によれば、電子写真方式の画像形成装置に用いられる中間転写ベルトの所期の転写特性のさらなる長期安定化が可能である。よって、中間転写ベルトおよび画像形成装置のさらなる高性能化とより一層の普及とが期待される。
【符号の説明】
【０１１９】
１０  発熱ベルト
１１  駆動ローラ
１２  従動ローラ
１３  誘導加熱装置
１４  スプレー塗布装置
１５  ＵＶ−ＬＥＤ
１６  モータ
２０  基材層ベルト
３０  画像処理部
４０  画像形成部
４１Ｙ、４１Ｍ、４１Ｃ、４１Ｋ  画像形成ユニット
４２  中間転写ユニット
４３  二次転写ユニット
５０  用紙搬送部
５１  給紙部
５１ａ、５１ｂ、５１ｃ  給紙トレイユニット
５２  排紙部
５２ａ  排紙ローラ
５３  搬送経路部
５３ａ  レジストローラ対
６０  定着装置
６２  定着ローラ
６３  加圧ローラ
１００  画像形成装置
１１０  画像読取部
１１１  給紙装置
１１２  スキャナー
１１２ａ  ＣＣＤセンサ
１２１  ローラ本体
１２２  スリーブ
１２３  樹脂層
１３１  コイル
４１１  露光装置
４１２  現像装置
４１３  像担持体
４１４  帯電装置
４１５  ドラムクリーニング装置
４２１  中間転写ベルト
４２２  一次転写ローラ
４２３、４３１  支持ローラ
４２３Ａ  バックアップローラ
４２６  ベルトクリーニング装置
４２６ａ  クリーニングブレード
４３１Ａ  二次転写ローラ
４３２  二次転写ベルト
Ｄ  原稿
Ｓ  用紙
【図１】
2018045169.tif 000004
【図２】
2018045169.tif 000005
【図３】
2018045169.tif 000006